(57)【特許請求の範囲】
【請求項１】
一般式（Ｉ）
【化１】
0005747942.tif 000037
(式中、Ｐ１、Ｐ２はそれぞれ独立的にアクリロイルオキシ基又はメタクリロイルオキシ基を表し、Ｓ１は（ＣＨ２）ｐを表し、Ｓ２は（ＣＨ２）ｑを表し、ｐ、ｑはそれぞれ独立に２〜１８の整数を表し、Ｘ１、Ｘ２、Ｌ１はそれぞれ独立的に連結基を表し、Ｘ１、Ｘ２がそれぞれ独立的に−Ｏ−、−ＣＯＯ−、−ＯＣＯ−を表し、Ｌ１のうち少なくとも一つは−ＣＨ２ＣＨ２ＣＯＯ−、−ＣＨ２ＣＨ２ＯＣＯ−、−ＣＯＯＣＨ２ＣＨ２−、−ＯＣＯＣＨ２ＣＨ２−を表し、それ以外は独立的に−ＣＯＯ−、−ＯＣＯ−を表し、Ｓ１及びＳ２は隣接しない炭素原子が酸素原子で置換されていても良く、また水素原子が酸素原子、ハロゲン原子、シアノ基で置換されていても良い炭素原子数２〜１８のアルキレン基、もしくはシリコン原子数が２〜１８のシロキサン基を表わし、Ａ１、Ａ２は独立的に、炭素原子数１〜７のアルキル基、アルコキシ基、アルカノイル基、シアノ基又はハロゲン原子で一つ以上置換されていてもよい１，４−フェニレン基を表し、ｎは３である)で表されることを特徴とする重合性液晶化合物。
【請求項２】
請求項１に記載の重合性液晶化合物を含有することを特徴とする重合性液晶組成物。
【請求項３】
一般式（ＩＶ）
【化２】
0005747942.tif 000038
(式中、Ｘ７は水素原子又はメチル基を表し、ｒは０又は１の整数を表し、６員環Ａ、Ｂ、Ｃはそれぞれ独立的に、１，４−フェニレン基、隣接しないＣＨ基が窒素で置換された１，４−フェニレン基、１，４−シクロヘキシレン基、１つ又は隣接しない２つのＣＨ２基が酸素又は硫黄原子で置換された１，４−シクロヘキシレン基、１，４−シクロヘキセニル基を表し、これらの６員環Ａ、Ｂ、Ｃは、さらに炭素原子数１〜７のアルキル基、アルコキシ基、アルカノイル基、又はシアノ基、ハロゲン原子で一つ以上置換されていても良く、Ｙ３、Ｙ４はそれぞれ独立的に単結合、−ＣＨ２ＣＨ２−、−ＣＨ２Ｏ−、−ＯＣＨ２−、−ＣＯＯ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯＯ−、−ＯＣＯ−ＣＨ＝ＣＨ−を表し、Ｙ５は単結合、−Ｏ−、−ＯＣＯ−、−ＣＯＯ−、−ＣＨ＝ＣＨ−ＣＯＯ−を表し、Ｚ１は水素原子、ハロゲン原子、シアノ基、炭素原子１〜２０の炭化水素基を表す)で表される重合性液晶化合物を含有することを特徴とする請求項２記載の重合性液晶組成物。
【請求項４】
一般式（ＶＩＩ)
【化３】
0005747942.tif 000039
(式中、Ｘ８は水素原子又はメチル基を表し、ｓは２〜１８の整数を表し、ｔは０又は１の整数を表し、６員環Ｄ、Ｅ、Ｆはそれぞれ独立的に、１，４−フェニレン基、隣接しないＣＨ基が窒素で置換された１，４−フェニレン基、１，４−シクロヘキシレン基、１つ又は隣接しない２つのＣＨ２基が酸素又は硫黄原子で置換された１，４−シクロヘキシレン基、１，４−シクロヘキセニル基を表し、これらの６員環Ｄ、Ｅ、Ｆは、さらに炭素原子数１〜７のアルキル基、アルコキシ基、アルカノイル基、又はシアノ基、ハロゲン原子で一つ以上置換されていても良く、Ｙ６、Ｙ７はそれぞれ独立的に単結合、−ＣＨ２ＣＨ２−、−ＣＨ２Ｏ−、−ＯＣＨ２−、−ＣＯＯ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯＯ−、−ＯＣＯ−ＣＨ＝ＣＨ−を表し、Ｙ８は単結合、−Ｏ−、−ＯＣＯ−、−ＣＯＯ−、−ＣＨ＝ＣＨ−ＣＯＯ−を表し、Ｚ２は水素原子、ハロゲン原子、シアノ基、炭素原子１〜２０の炭化水素基を表す)で表される重合性液晶化合物を含有することを特徴とする請求項２または３記載の重合性液晶組成物。
【請求項５】
液晶下限温度が４０℃以下であることを特徴とする請求項２から４のいずれか一つの請求項に記載の重合性液晶組成物。
【請求項６】
請求項１に記載の重合性液晶化合物または請求項２から５のいずれか一つの請求項に記載の重合性液晶組成物の重合体。
【発明の詳細な説明】
【技術分野】
【０００１】
本発明は、重合性液晶化合物、該化合物を含有する重合性液晶組成物及び、該重合性化合物又は該重合性液晶組成物の重合体に関する。
【背景技術】
【０００２】
重合性官能基を有する液晶性化合物(以下、重合性液晶化合物)又はこのような化合物を少なくとも一つ含有する重合性液晶組成物を、液晶状態で配向させた後、その状態で紫外線等の活性エネルギー線を照射すると、液晶分子の配向状態構造を固定化した重合体を作製することができる。このようにして得られた重合体は、屈折率、誘電率、磁化率、弾性率、熱膨張率等の物理的性質の異方性を有していることから、例えば、位相差板、偏光板、偏光プリズム、導波路、圧電素子、非線形光学素子、各種光フィルター、コレステリック液晶相等の選択反射を利用した顔料、光ファイバー等の被覆剤として応用可能である。
特開平８−３１１１号公報において上記応用に向けた重合性液晶組成物が開示されている。該公報に開示された重合性液晶組成物は室温で液晶性を示すという特徴を有するものの、重合後の透明性や機械的強度が不十分であるという欠点があった。ドイツ国公開特許ＤＥ４４０８１７１及びＤＥ４２２６９９４には重合性官能基を２つ有する多官能の重合性液晶化合物及び重合性液晶組成物が開示されている。これらの化合物は液晶相を示す温度が高いため、転移点を下げるには多くの種類の液晶化合物を用いる必要があるということや室温において結晶が析出してしまいやすいという欠点があった。また、ＰＣＴ国際公開ＷＯ９８／２３５８０及び特開平１０−３１０６１２号公報には一分子中に液晶骨格(メソゲン)を複数有する重合性液晶化合物が開示されている。このような材料は、粘度が非常に大きく、配向工程においてディスクリネーション等の配向欠陥が生じた場合、消失させるのに多大な時間が必要になり、生産性が悪化するという問題があった。
【先行技術文献】
【特許文献】
【０００３】
【特許文献１】特開平８−３１１１号公報
【特許文献２】独国特許出願公開第４４０８１７１号明細書
【特許文献３】独国特許出願公開第４２２６９９４号明細書
【特許文献４】国際公開ＷＯ９８／２３５８０号
【特許文献５】特開平１０−３１０６１２号公報
【発明の概要】
【発明が解決しようとする課題】
【０００４】
本発明における課題は、液晶相を示す温度が低く、結晶が析出しにくく、粘度が非常に大きくなく、かつ重合後の透明性に優れ、また機械的強度が高い重合性液晶化合物、該化合物を含有する重合性組成物、及びこれらの重合体を提供することにある。
【課題を解決するための手段】
【０００５】
本発明は、上記課題を解決するために重合性液晶化合物の化学構造に着目し、検討した結果、特定の部分化学構造を有する化合物が有用であることを見出し、以下の重合性液晶化合物、該化合物を含有する重合性液晶組成物及びこれらの重合体を見出した。
【０００７】
発明１、一般式（Ｉ）
【０００８】
【化１】
0005747942.tif 000002
【０００９】
(式中、Ｐ１、Ｐ２はそれぞれ独立的にアクリロイルオキシ基又はメタクリロイルオキシ基を表し、Ｓ１は（ＣＨ２）ｐを表し、Ｓ２は（ＣＨ２）ｑを表し、ｐ、ｑはそれぞれ独立に２〜１８の整数を表し、Ｘ１、Ｘ２、Ｌ１はそれぞれ独立的に連結基を表し、Ｘ１、Ｘ２がそれぞれ独立的に−Ｏ−、−ＣＯＯ−、−ＯＣＯ−を表し、Ｌ１のうち少なくとも一つは−ＣＨ２ＣＨ２ＣＯＯ−、−ＣＨ２ＣＨ２ＯＣＯ−、−ＣＯＯＣＨ２ＣＨ２−、−ＯＣＯＣＨ２ＣＨ２−を表し、それ以外は独立的に−ＣＯＯ−、−ＯＣＯ−を表し、Ｓ１及びＳ２は隣接しない炭素原子が酸素原子で置換されていても良く、また水素原子が酸素原子、ハロゲン原子、シアノ基で置換されていても良い炭素原子数２〜１８のアルキレン基、もしくはシリコン原子数が２〜１８のシロキサン基を表わし、Ａ１、Ａ２は独立的に、炭素原子数１〜７のアルキル基、アルコキシ基、アルカノイル基、シアノ基又はハロゲン原子で一つ以上置換されていてもよい１，４−フェニレン基を表し、ｎは３である)で表されることを特徴とする重合性液晶化合物。
【００１８】
発明２、発明１に記載の重合性液晶化合物を含有することを特徴とする重合性液晶組成物。
発明３、一般式（ＩＶ）
【００１９】
【化４】
0005747942.tif 000003
【００２０】
(式中、Ｘ７は水素原子又はメチル基を表し、ｒは０又は１の整数を表し、６員環Ａ、Ｂ、Ｃはそれぞれ独立的に、１，４−フェニレン基、隣接しないＣＨ基が窒素で置換された１，４−フェニレン基、１，４−シクロヘキシレン基、１つ又は隣接しない２つのＣＨ２基が酸素又は硫黄原子で置換された１，４−シクロヘキシレン基、１，４−シクロヘキセニル基を表し、これらの６員環Ａ、Ｂ、Ｃは、さらに炭素原子数１〜７のアルキル基、アルコキシ基、アルカノイル基、又はシアノ基、ハロゲン原子で一つ以上置換されていても良く、Ｙ３、Ｙ４はそれぞれ独立的に単結合、−ＣＨ２ＣＨ２−、−ＣＨ２Ｏ−、−ＯＣＨ２−、−ＣＯＯ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯＯ−、−ＯＣＯ−ＣＨ＝ＣＨ−を表し、Ｙ５は単結合、−Ｏ−、−ＯＣＯ−、−ＣＯＯ−、−ＣＨ＝ＣＨ−ＣＯＯ−を表し、Ｚ１は水素原子、ハロゲン原子、シアノ基、炭素原子１〜２０の炭化水素基を表す)で表される重合性液晶化合物を含有することを特徴とする発明２記載の重合性液晶組成物。
【００２１】
発明４、一般式(ＶＩＩ)
【００２２】
【化５】
0005747942.tif 000004
【００２３】
(式中、Ｘ８は水素原子又はメチル基を表し、ｓは２〜１８の整数を表し、ｔは０又は１の整数を表し、６員環Ｄ、Ｅ、Ｆはそれぞれ独立的に、１，４−フェニレン基、隣接しないＣＨ基が窒素で置換された１，４−フェニレン基、１，４−シクロヘキシレン基、１つ又は隣接しない２つのＣＨ２基が酸素又は硫黄原子で置換された１，４−シクロヘキシレン基、１，４−シクロヘキセニル基を表し、これらの６員環Ｄ、Ｅ、Ｆは、さらに炭素原子数１〜７のアルキル基、アルコキシ基、アルカノイル基、又はシアノ基、ハロゲン原子で一つ以上置換されていても良く、Ｙ６、Ｙ７はそれぞれ独立的に単結合、−ＣＨ２ＣＨ２−、−ＣＨ２Ｏ−、−ＯＣＨ２−、−ＣＯＯ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯＯ−、−ＯＣＯ−ＣＨ＝ＣＨ−を表し、Ｙ８は単結合、−Ｏ−、−ＯＣＯ−、−ＣＯＯ−、−ＣＨ＝ＣＨ−ＣＯＯ−を表し、Ｚ２は水素原子、ハロゲン原子、シアノ基、炭素原子１〜２０の炭化水素基を表す)で表される重合性液晶化合物を含有することを特徴とする発明２または３記載の重合性液晶組成物。
【００２４】
発明５、液晶下限温度が４０℃以下であることを特徴とする発明２から４のいずれか一つに記載の重合性液晶組成物。
発明６、発明１に記載の重合性液晶化合物または発明２から５のいずれか一つに記載の重合性液晶組成物の重合体。
【００２５】
本発明の重合性化合物の特徴は、２つの環を連結する基として−ＣＨ２ＣＨ２ＣＯＯ−もしくは−ＣＨ２ＣＨ２ＯＣＯ−を少なくとも一つ有することである。この連結基を導入することにより、化合物の液晶温度範囲を大きく損なうことなく、液晶下限温度を効果的に低減できることを見出し、本発明を提供するに至った。
【発明の効果】
【００２６】
本発明の重合性液晶化合物は、液晶下限温度が約６０℃と低い。また本発明の重合性液晶組成物は、室温で液晶性を示し、結晶が析出しにくい。また、重合後に得られる重合体フィルムは透明性、機械的特性に優れた重合体を与える。この点から本発明の重合性液晶組成物は、位相差フィルムや光学的ローパスフィルター等の製造を容易にするものであり、きわめて有用である
【発明を実施するための形態】
【００２７】
以下、本発明の実施形態の例を説明する。本発明の重合性液晶化合物に使用できる重合性官能基としては、アクリロイルオキシ基、メタクリロイルオキシ基、アクリルアミド基、メタクリルアミド基、エポキシ基、ビニル基、ビニルオキシ基、エチニル基、メルカプト基、マレイミド基、ＣｌＣＨ＝ＣＨＣＯＮＨ−、ＣＨ２＝ＣＣｌ−、ＣＨＣｌ＝ＣＨ−、ＲＣＨ＝ＣＨＣＯＯ−（Ｒは塩素、フッ素、または炭素原子数１〜１０の炭化水素基を表す）が挙げられる。これらの中でもアクリロイルオキシ基、メタクリロイルオキシ基、エポキシ基、メルカプト基、ビニルオキシ基が好ましく、アクリロイルオキシ基が特に好ましい。また本発明の重合性液晶化合物に使用できる芳香環、脂環、複素環及び縮合環としては、ベンゼン、ピリジン、ピラジン、ピリダジン、ピリミジン、１，２，４−トリアジン、１，３，５−トリアジン、テトラジン、ジヒドロオキサジン、シクロヘキサン、シクロヘキセン、シクロヘキサジエン、シクロヘキサノン、ピペリジン、ピペラジン、テトラヒドロピラン、ジオキサン、テトラヒドロチオピラン、ジチアン、オキサチアン、ジオキサボリナン、ナフタレン、ジオキサナフタレン、テトラヒドロナフタレン、キノリン、クマリン、キノキサリン、デカヒドロナフタレン、インダン、ベンゾオキサゾール、ベンゾチアゾール、フェナンスレン、ジヒドロフェナントレン、パーヒドロフェナントレン、ジオキサパーヒドロフェナントレン、フルオレン、フルオレノン、シクロヘプタン、シクロヘプタトリエンオン、コレステン、ビシクロ［２．２．２］オクタンやビシクロ［２．２．２］オクテン、１，５−ジオキサスピロ（５．５）ウンデカン、１，５−ジチアスピロ（５．５）ウンデカン、トリフェニレン、トルクセン、ポルフィリン、フタロシアニンを使用することができる。これらの中でも、ベンゼン、シクロヘキサン、フェナントレン、ナフタレン、テトラヒドロナフタレン、デカヒドロナフタレンが好ましい。これらの環は、炭素原子数１〜７のアルキル基、アルコキシ基、アルカノイル基、又はシアノ基、ハロゲン原子で一つ以上置換されていても良い。アルキル基としてはメチル基、エチル基、ｎ−プロピル基、ｎ−ブチル基が望ましく、メチル基とエチル基が特に好ましい。アルコキシ基としては、メトキシ基、エトキシ基、プロポキシ基、ブトキシ基が好ましく、アルカノイル基としてはアセチル基、プロピオニル基、ブチロイル基が好ましく、ハロゲン原子としては、フッ素原子、臭素原子、塩素原子が好ましく、フッ素原子と塩素原子が特に好ましい。環の数は２〜１０個が好ましく、３〜６がさらに好ましい。選ばれた２〜６個の環は、単結合やエステル結合等の共有結合によって結合されるが、環と環の結合のうち、少なくとも一つは、−ＣＨ２ＣＨ２ＣＯＯ−もしくは−ＣＨ２ＣＨ２ＯＣＯ−である必要がある。分子全体の形状としては、分子として液晶性を示すか、液晶材料と良好な相溶性を示すよう、液晶の技術分野で知られているように棒状、バナナ状(折れ曲がった分子)、円盤状であるのが好ましい。
【００２８】
棒状もしくはバナナ状の分子としては、一般式（Ｉ）
【化６】
0005747942.tif 000005
【００２９】
で表される分子が好ましい。ここで、Ｐ１及びＰ２は、本発明の重合性液晶化合物に使用できる重合性官能基して上に述べた例から独立的に選ばれるのが好ましい。Ａ１及びＡ２は、本発明の重合性液晶化合物に使用できる芳香環、脂環、複素環及び縮合環からなる群として上に述べた例から独立的に選ばれるのが好ましい。Ｘ１及びＸ２は、それぞれ独立的に単結合、−Ｏ−、−Ｓ−、−ＣＯ−、−ＣＯＯ−、−ＯＣＯ−から選択するのが好ましい。Ｌ１のうち少なくとも一つは−ＣＨ２ＣＨ２ＣＯＯ−、−ＣＨ２ＣＨ２ＯＣＯ−、−ＣＯＯＣＨ２ＣＨ２−、−ＯＣＯＣＨ２ＣＨ２−から選ばれる連結基であるが、それ以外の連結基としては独立的に単結合、−ＣＨ２−、−Ｏ−、−Ｓ−、−ＣＯ−、−ＯＣＯＯ−、−ＣＨ２ＣＨ２−、−ＣＨ２Ｏ−、−ＯＣＨ２−、−ＣＯＯ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯＯ−、−ＯＣＯ−ＣＨ＝ＣＨ−から選択するのが好ましく、単結合、−ＣＨ２ＣＨ２−、−ＣＨ２Ｏ−、−ＯＣＨ２−、−ＣＯＯ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯＯ−、−ＯＣＯ−ＣＨ＝ＣＨ−から選択するのがより好ましい。Ｓ１及びＳ２は２価のスペーサー基を示し、柔軟性を有するものが好ましく、隣接しない炭素原子が酸素原子で置換されていても良く、また水素原子が酸素原子、ハロゲン原子、シアノ基で置換されていても良い炭素原子数２〜１８のアルキレン基、もしくはシリコン原子数が２〜１８のシロキサン基から選択するのが好ましい。これらの２価のスペーサー基は直線状であっても分岐状であっても良く、不斉原子を持っていても良い。ｎは１〜９の整数であり、２〜５の整数であるのが好ましい。ｎが１〜２の整数であるときには、Ｌ１のうち、１個が−ＣＨ２ＣＨ２ＣＯＯ−、−ＣＨ２ＣＨ２ＯＣＯ−、−ＣＯＯＣＨ２ＣＨ２−、−ＯＣＯＣＨ２ＣＨ２−から選ばれる連結基であるのが好ましく、ｎが３〜５の整数であるときにはＬ１のうち、１〜２個が−ＣＨ２ＣＨ２ＣＯＯ−、−ＣＨ２ＣＨ２ＯＣＯ−、−ＣＯＯＣＨ２ＣＨ２−、−ＯＣＯＣＨ２ＣＨ２−から選ばれる連結基であるのが好ましく、ｎが６〜９のときにはＬ１のうち２〜４個が−ＣＨ２ＣＨ２ＣＯＯ−、−ＣＨ２ＣＨ２ＯＣＯ−、−ＣＯＯＣＨ２ＣＨ２−、−ＯＣＯＣＨ２ＣＨ２−から選ばれる連結基であるのが好ましい。
【００３０】
一般式（Ｉ）で表される棒状もしくはバナナ状の分子において−(Ａ１−Ｌ１)ｎ−Ａ２−の骨格としては以下のものが挙げられるが、本発明の重合性液晶化合物において使用できる骨格はこれらに制限されるものではない。
【００３１】
【化７】
0005747942.tif 000006
【化８】
0005747942.tif 000007
【００３２】
(式中、Ｌ２、Ｌ３、Ｌ４、Ｌ５は、−ＣＨ２ＣＨ２ＣＯＯ−、−ＣＨ２ＣＨ２ＯＣＯ−、−ＣＯＯＣＨ２ＣＨ２−、−ＯＣＯＣＨ２ＣＨ２−、単結合、−ＣＨ２−、−Ｏ−、−Ｓ−、−ＣＯ−、−ＯＣＯＯ−、−ＣＨ２ＣＨ２−、−ＣＨ２Ｏ−、−ＯＣＨ２−、−ＣＯＯ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯＯ−、−ＯＣＯ−ＣＨ＝ＣＨ−を表し、１，４−フェニレン基は、炭素原子数１〜７のアルキル基、アルコキシ基、アルカノイル基、又はシアノ基、ハロゲン原子で一つ以上置換されていても良い。また、１，４−フェニレン基中の炭素原子は窒素原子で一つ以上置換されていても良い。また、１，４−フェニレン基全体を１，４−シクロヘキシル基、ナフタレン−２，６−ジイル、デカヒドロナフタレン−２，６−ジイル、１，２，３，４−テトラヒドロナフタレン−２，６−ジイルで置換しても良く、これらの環は炭素原子数１〜７のアルキル基、アルコキシ基、アルカノイル基、又はシアノ基、ハロゲン原子で一つ以上置換されていても良く、また環中の炭素原子は窒素原子、酸素原子、硫黄原子で置換されていても良い)
【００３３】
Ｓ１及びＳ２の２価のスペーサー基としては、以下のものが挙げられるが、本発明の重合性液晶化合物において使用できるスペーサー基はこれらに制限されるものではない。
【００３４】
【化９】
0005747942.tif 000008
【００３５】
(式中、ｍ１は２〜１８の整数を表し、ｍ２は１〜６の整数を表し、ｍ３は１〜３の整数を表し、ｍ４は１〜９の整数を表す)
【００３６】
以上のような一般式（Ｉ）で表されるような棒状もしくはバナナ状の分子のうち、棒状分子がさらに好ましい。このような棒状分子としては、一般式（ＩＩ）で表される化合物が特に好ましい。
【００３７】
【化１０】
0005747942.tif 000009
【００３８】
(式中、Ｗ１、Ｗ２はそれぞれ独立的に単結合、−Ｏ−、−ＣＯＯ−、−ＯＣＯ−を表し、Ｙ１、Ｙ２はそれぞれ独立的に−ＣＯＯ−、−ＯＣＯ−を表し、ｐ、ｑはそれぞれ独立的に２〜１８の整数を表し、１，４−フェニレン基は炭素原子数１〜７のアルキル基、アルコキシ基、アルカノイル基、又はシアノ基、ハロゲン原子で一つ以上置換されていても良い)
一般式（ＩＩ）で表される化合物は、特に液晶下限温度が低い傾向にあるため、好ましい。ｐ、ｑはそれぞれ独立的に３〜８の整数が好ましく、３〜６の整数が特に好ましい。一般式（ＩＩ）で表される化合物の具体的な例を以下に挙げるが、本発明の重合性液晶化合物はこれらに限定されるものではない。
【００３９】
【化１１】
0005747942.tif 000010
【００４０】
(式中、ｐ、ｑはそれぞれ独立的に２〜１８の整数を表す）
【００４１】
また、円盤状の分子としては、一般式（ＩＩＩ)
【００４２】
【化１２】
0005747942.tif 000011
【００４３】
で表される分子が好ましい。ここで、Ｐ１は、本発明の重合性液晶化合物に使用できる重合性官能基して上に述べた例から独立的に選ばれるのが好ましい。Ａ１、Ａ２は本発明の重合性液晶化合物に使用できる芳香環、脂環、複素環及び縮合環からなる群として上に述べた例から独立的に選ばれるのが好ましい。Ｌ１のうち少なくとも一つは−ＣＨ２ＣＨ２ＣＯＯ−、−ＣＨ２ＣＨ２ＯＣＯ−、−ＣＯＯＣＨ２ＣＨ２−、−ＯＣＯＣＨ２ＣＨ２−から選ばれる連結基であるが、それ以外の連結基としては独立的に単結合、−ＣＨ２−、−Ｏ−、−Ｓ−、−ＣＯ−、−ＯＣＯＯ−、−ＣＨ２ＣＨ２−、−ＣＨ２Ｏ−、−ＯＣＨ２−、−ＣＯＯ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯＯ−、−ＯＣＯ−ＣＨ＝ＣＨ−から選択するのが好ましい。Ｘ１及びＸ２は、それぞれ独立的に単結合、−Ｏ−、−Ｓ−、−ＣＯ−、−ＣＯＯ−、−ＯＣＯ−から選択するのが好ましい。Ｓ１及びＳ２は、２価のスペーサー基を示し、柔軟性を有するものが好ましく、隣接しない炭素原子が酸素原子で置換されていても良く、また水素原子が酸素原子、ハロゲン原子、シアノ基で置換されていても良い炭素原子数２〜１８のアルキレン基、もしくはシリコン原子数が２〜１８のシロキサン基から選択するのが好ましい。これらの２価のスペーサー基は直線状であっても分岐状であっても良く、不斉原子を持っていても良い。ｎは２〜９の整数であり、ｍは０〜２の整数を表す。Ｒ１は、水素原子、もしくはＰ１と同じ意味を表す。
【００４４】
一般式（ＩＩＩ)で表される円盤状の分子において、−Ｓ１−Ｐ１及び−Ｓ２−Ｒ１を除いた骨格としては、以下のものが挙げられるが、本発明の重合性液晶化合物において使用できる骨格はこれらに制限されるものではない。
【００４５】
【化１３】
0005747942.tif 000012
【００４６】
次に本発明の重合性液晶組成物について説明する。本発明の重合性液晶組成物には、本発明の重合性液晶化合物を少なくとも３０質量％以上含有させるのが好ましく、５０質量％以上含有させるのがさらに好ましく、７０質量％以上含有させるのが特に好ましい。また、本発明の重合性液晶組成物には、本発明の重合性液晶化合物を２種以上含有させるのが特に好ましい。
【００４７】
本発明の重合性液晶組成物には、本発明の重合性液晶化合物の他にも、公知の重合性液晶化合物を含有することができる。この場合、分子内に通常この技術分野で液晶骨格と認められる骨格と重合性官能基を同時に有する化合物であれば、特に制限なく使用することができる。しかしながら、当該液晶骨格は、少なくとも２つ又は３つの６員環を有するものが特に好ましい。重合性官能基としては、アクリロイルオキシ基、メタクリロイルオキシ基、アクリルアミド基、メタクリルアミド基、エポキシ基、ビニル基、ビニルオキシ基、エチニル基、メルカプト基、マレイミド基、ＣｌＣＨ＝ＣＨＣＯＮＨ−、ＣＨ２＝ＣＣｌ−、ＣＨＣｌ＝ＣＨ−、ＲＣＨ＝ＣＨＣＯＯ− （Ｒは塩素、フッ素、または炭素原子数１〜１０の炭化水素基を表す)が挙げられるが、アクリロイルオキシ基、メタクリロイルオキシ基、ビニルオキシ基、メルカプト基がさらに好ましく、アクリロイルオキシ基が特に好ましい。一分子中に複数の重合性官能基を有する化合物の場合には、重合性官能基の種類が異なっていてもよい。例えば、重合性官能基を２つ有する化合物の場合、一方がアクリロイルオキシ基、他方がビニルオキシ基であってもよい。一分子中に一つの重合性官能基を有する単官能重合性液晶化合物としては、一般式（ＩＶ）
【００４８】
【化１４】
0005747942.tif 000013
【００４９】
(式中、Ｘ７は水素原子又はメチル基を表し、ｒは０又は１の整数を表し、６員環Ａ、Ｂ、Ｃはそれぞれ独立的に、１，４−フェニレン基、隣接しないＣＨ基が窒素で置換された１，４−フェニレン基、１，４−シクロヘキシレン基、１つ又は隣接しない２つのＣＨ２基が酸素又は硫黄原子で置換された１，４−シクロヘキシレン基、１，４−シクロヘキセニル基を表し、これらの６員環Ａ、Ｂ、Ｃは、さらに炭素原子数１〜７のアルキル基、アルコキシ基、アルカノイル基、又はシアノ基、ハロゲン原子で一つ以上置換されていても良く、Ｙ３、Ｙ４はそれぞれ独立的に単結合、−ＣＨ２ＣＨ２−、−ＣＨ２Ｏ−、−ＯＣＨ２−、−ＣＯＯ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯＯ−、−ＯＣＯ−ＣＨ＝ＣＨ−を表し、Ｙ５は単結合、−Ｏ−、−ＯＣＯ−、−ＣＯＯ−、−ＣＨ＝ＣＨ−ＣＯＯ−を表し、Ｚ１は水素原子、ハロゲン原子、シアノ基、炭素原子１〜２０の炭化水素基を表す)で表される液晶性(メタ)アクリレートを含有することが好ましい。
【００５０】
一般式（ＩＶ）で表される単官能重合性液晶化合物の中でも、一般式（Ｖ）
【００５１】
【化１５】
0005747942.tif 000014
(式中、Ｘ７は水素原子又はメチル基を表し、Ｒ２は炭素原子数１〜１０のアルキル基を表す)で表される化合物や、一般式（ＶＩ)
【００５２】
【化１６】
0005747942.tif 000015
(式中、Ｘ７は水素原子又はメチル基を表し、Ｒ２は炭素原子数１〜１０のアルキル基を表す)で表されるものが好ましい。これら一般式（Ｖ）と一般式（ＶＩ)の化合物は、単独で用いても良いし、組み合わせて用いても良い。組み合わせて用いる場合、一般式（Ｖ）と一般式（ＶＩ)の化合物の濃度を等しくするのが好ましい。
【００５３】
一般式（ＩＶ）で表される化合物の具体的な例として、式（ａ−１)〜（ａ−２５)の化合物の構造と相転移温度を以下に示す。しかしながら、本発明の液晶組成物において使用することができる化合物はこれらに限定されるものではない。(式中、シクロヘキサン環はトランスシクロヘキサン環を表し、数字は相転移温度を表し、Ｃは結晶相、Ｎはネマチック相、Ｓはスメクチック相、Ｉは等方性液体相をそれぞれ表す)
【００５４】
【化１７】
0005747942.tif 000016
【化１８】
0005747942.tif 000017
【化１９】
0005747942.tif 000018
【００５５】
また、本発明の液晶組成物には、一般式（ＩＶ）で表されるような単官能重合性液晶化合物以外にも、他の単官能重合性液晶化合物を含有させても良い。このような化合物の具体例として、式（ａ−２６)〜（ａ−３５)の化合物の構造と相転移温度を以下に示す。しかしながら、本発明の液晶組成物において使用することができる化合物はこれらに限定されるものではない。(式中、シクロヘキサン環はトランスシクロヘキサン環を表し、数字は相転移温度を表し、Ｃは結晶相、Ｎはネマチック相、Ｓはスメクチック相、Ｉは等方性液体相をそれぞれ表す)
【００５６】
【化２０】
0005747942.tif 000019
【００５７】
さらに、一般式（ＶＩＩ)
【００５８】
【化２１】
0005747942.tif 000020
【００５９】
(式中、Ｘ８は水素原子又はメチル基を表し、ｓは２〜１８の整数を表し、ｔは０又は１の整数を表し、６員環Ｄ、Ｅ、Ｆはそれぞれ独立的に、１，４−フェニレン基、隣接しないＣＨ基が窒素で置換された１，４−フェニレン基、１，４−シクロヘキシレン基、１つ又は隣接しない２つのＣＨ2基が酸素又は硫黄原子で置換された１，４−シクロヘキシレン基、１，４−シクロヘキセニル基を表し、これらの６員環Ｄ、Ｅ、Ｆは、さらに炭素原子数１〜７のアルキル基、アルコキシ基、アルカノイル基、又はシアノ基、ハロゲン原子で一つ以上置換されていても良く、Ｙ６、Ｙ７はそれぞれ独立的に単結合、−ＣＨ２ＣＨ２−、−ＣＨ２Ｏ−、−ＯＣＨ２−、−ＣＯＯ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯＯ−、−ＯＣＯ−ＣＨ＝ＣＨ−を表し、Ｙ８は単結合、−Ｏ−、−ＯＣＯ−、−ＣＯＯ−、−ＣＨ＝ＣＨ−ＣＯＯ−を表し、Ｚ２は水素原子、ハロゲン原子、シアノ基、炭素原子１〜２０の炭化水素基を表す)で表される単官能重合性液晶化合物を含有することも好ましい。このような化合物においては、ｓは２〜１２の整数が好ましく、２〜８の整数がさらに好ましく、２〜６の整数が特に好ましい。一般式（ＶＩＩ)で表される化合物の具体的な例として、式（ａ−３６)〜（ａ−５０)の化合物の構造を以下に示す。しかしながら、本発明の液晶組成物において使用することができる化合物はこれらに限定されるものではない。
【００６０】
【化２２】
0005747942.tif 000021
【００６１】
(式中、ｓ、Ｘ８は一般式（ＶＩＩ)におけるものと同じ意味を表し、Ｒ３は炭素原子数１〜２０の炭化水素基を表す。)
一分子中に２つの重合性官能基を有する２官能重合性液晶化合物としては、式（ａ−５１)〜式（ａ−６０)の化合物を挙げることができる。しかしながら、本発明の液晶組成物において使用することができる化合物はこれらに限定されるものではない。
【００６２】
【化２３】
0005747942.tif 000022
【００６３】
(式中、Ｘ９、Ｘ１０はそれぞれ独立的に、水素原子又はメチル基を表し、ｕ、ｖはそれぞれ独立的に２〜１８の整数を表す。)
また、特開平１０−３１０６１２公報に開示されている式（ａ−６１)のような分子内に２つ以上の液晶骨格を有する２官能重合性液晶化合物を含有しても良い。
【００６４】
【化２４】
0005747942.tif 000023
【００６５】
(式中、wは２〜１８の整数を表す)
【００６６】
また、ＵＳＰ５５９３６１７に開示されている式（ａ−６２)のような３官能重合性液晶化合物を含有しても良い。
【００６７】
【化２５】
0005747942.tif 000024
(式中、ｍは４〜１１の整数を表す)
また、ＵＳＰ５５６７３４９に開示されている式（ａ−６３)のような４官能重合性液晶化合物を含有しても良い。
【００６８】
【化２６】
0005747942.tif 000025
(式中、ｗは４〜１２の整数を、ｗ'は２〜１２の整数を表す)
【００６９】
本発明の重合性液晶組成物には、重合性を有していない液晶性化合物を含有していても良い。重合性を有さない液晶化合物としては、一般式（ＶＩＩＩ)、（ＩＸ）
【００７０】
【化２７】
0005747942.tif 000026
【００７１】
(式中、Ｒ４、Ｒ５、Ｒ６はそれぞれ独立的にフッ素置換されていても良い炭素原子数１〜１６のアルキル基またはアルコキシ基、炭素原子数２〜１６のアルケニル基、炭素原子数３〜１６のアルケニルオキシ基、又は炭素原子数１〜１０のアルコキシ基で置換された炭素原子数１〜１２のアルキル基を表し、環Ｇ、環Ｈ、環Ｉ、環Ｊ及び環Ｋはそれぞれ独立的にフッ素原子により置換されていてもよい１，４−フェニレン基、２−メチル−１，４−フェニレン基、３−メチル−１，４−フェニレン基、ナフタレン−２，６−ジイル基、フェナンスレン−２，７−ジイル基、フルオレン−２，７−ジイル基、トランス−１，４−シクロへキシレン基、１，２，３，４−テトラヒドロナフタレン−２，６−ジイル基、デカヒドロナフタレン−２，６−ジイル基、トランス−１，３−ジオキサン−２，５−ジイル基、ピリジン−２，５−ジイル基、ピリミジン−２，５−ジイル基、ピラジン−２，５−ジイル基またはピリダジン−２，５−ジイル基を表し、ｊ、kはそれぞれ独立的に０、１もしくは２を表し、Ｙ９、Ｙ１０、Ｙ１１、Ｙ１２はそれぞれ独立的に単結合、−ＣＨ２ＣＨ２−、−（ＣＨ２）４−、−ＯＣＨ２−、−ＣＨ２Ｏ−、−ＣＯＯ−、−ＯＣＯ−、−ＣＨ＝ＣＨ−または−Ｃ≡Ｃ−を表し、Ｚ４はシアノ基、フッ素原子、塩素原子、トリフルオロメトキシ基、トリフルオロメチル基、ジフルオロメトキシ基、水素原子、３，３，３−トリフルオロエトキシ基、Ｒ４または−ＯＲ４を表し、Ｒ４は炭素原子数１〜１２のアルキル基または、２〜１２のアルケニル基を表し、Ｚ３、Ｚ５は水素原子、フッ素原子または塩素原子を表す)を挙げることができる。このような非重合性の液晶化合物を含有させる場合には、一般式（ＶＩＩＩ)及び一般式（ＩＸ）から選ばれる化合物を１種もしくは２種以上含有させるのが好ましい。Ｒ４、Ｒ５、Ｒ６はそれぞれ独立的にフッ素置換されていても良い炭素原子数２〜８のアルキル基またはアルコキシ基、炭素原子数２〜８のアルケニル基、炭素原子数３〜８のアルケニルオキシ基、又は炭素原子数１〜５のアルコキシ基で置換された炭素原子数２〜８のアルキル基が好ましく、環Ｇ、環Ｈ、環Ｉ、環Ｊ及び環Ｋはそれぞれ独立的にフッ素原子により置換されていてもよい１，４−フェニレン基、トランス-１，４−シクロへキシレン基、ピリミジン−２，５−ジイル基が好ましく、Ｙ９、Ｙ１０、Ｙ１１、Ｙ１２はそれぞれ独立的に単結合、−ＣＯＯ−、−ＯＣＯ−、−ＣＨ＝ＣＨ−または−Ｃ≡Ｃ−が好ましく、単結合、−ＣＯＯ−、−ＯＣＯ−がさらに好ましい。また、Ｚ３、Ｚ４、Ｚ５のうち２つがフッ素原子であり、他の一つが水素原子であることや、Ｚ４がシアノ基であることが好ましい。本発明の重合性液晶組成物において、非重合性液晶化合物から構成される成分は、成分それ自体でネマチック液晶性もしくはキラルスメクチックＣ相を呈するように設計するのが好ましい。キラルスメクチックＣ相を呈するよう設計する場合には、環構造としてピリミジンを、連結基としてエステル構造を有する化合物を含有するよう設計するのが好ましい。
【００７２】
本発明の重合性液晶組成物を受動的な素子、つまり電界や磁界の印加によっても特性が変化しない素子、例えば、位相差フィルムや光学的ローパスフィルターの材料として用いる場合には、重合性を有していない液晶性化合物の含有量は、０〜３０質量%が好ましく、０〜２０質量%がさらに好ましく、０〜１０質量％が特に好ましい。本発明の重合性液晶組成物を能動的な素子、つまり電界や磁界の印加によって特性が変化し、光学的なスイッチとして機能するような素子、例えば、高分子安定化素子の材料として用いる場合には、重合性を有していない液晶性化合物の含有量は、５〜９９質量％が好ましく、４０〜９８質量％がさらに好ましく、８０〜９８質量％が特に好ましい。添加することができる重合性を有していない液晶性化合物は特に制限がなく、この技術分野において液晶性化合物と認識されるものであれば使用することができるが、極性基としてシアノ基やフッ素原子等のハロゲン原子を有する液晶性化合物は、電界の印加によって配向を制御しやすいので、このような化合物を用いることは好ましい。特に極性基としてフッ素原子等のハロゲン原子のみを有するように重合性液晶組成物を設計すると、ＴＦＴ(薄膜トランジスタ)やＴＦＤ(薄膜ダイオード)等の能動素子による駆動に適した高い保持率を示す液晶組成物を得られるので特に好ましい。
【００７３】
さらに本発明の重合性液晶組成物には、重合性官能基を有する化合物であって、液晶性を示さない化合物を添加することもできる。このような化合物としては、通常、この技術分野で高分子形成性モノマーあるいは高分子形成性オリゴマーとして認識されるものであれば特に制限なく使用することができるが、その添加量は組成物として液晶性を呈するように調整する必要がある。
本発明の液晶組成物は、光学素子の作製に応用する場合には、室温で、典型的には２５℃において液晶相を呈することが好ましい。
【００７４】
本発明の液晶組成物は、通常この技術分野で液晶相と認識される相を示す組成物であればよい。そのような組成物の中でも、液晶相として、ネマチック相、スメクチックＡ相、(キラル)スメクチックＣ相、コレステリック相、ディスコティック相を発現するものが好ましい。この中でも、ネマチック相は良好な配向性を有するため、特に好ましい。また、(キラル)スメクチックＣ相を示す場合には、該(キラル)スメクチックＣ相の温度領域より高い温度領域でスメクチックＡ相を、該スメクチックＡ相の温度領域より高い温度領域でネマチック相を、それぞれ発現する液晶組成物は、良好な配向性を得られる傾向にあるので好ましい。
【００７５】
本発明の重合性液晶組成物の液晶下限温度は４０℃以下であることが望ましい。液晶下限温度が低いほど、低い温度において配向させることや、低い温度において紫外線等の活性エネルギー線の照射により配向固定を行うことができ、良好な均一性の確保が容易になる。このことから、液晶下限温度は３０℃以下がさらに好ましく、２５℃以下が特に好ましい。
【００７６】
本発明の重合性液晶組成物の透明点は、９０℃以下に調整するのが好ましく、８０℃以下がより好ましく、６０℃以下がさらに好ましく、５５℃以下が特に好ましく、５０℃以下が非常に好ましい。このようにすると、注入工程等において本発明の液晶組成物を等方性液体相にする必要がある場合でも、９０℃を越えるような高い温度にする必要が無く、結果として望ましくない熱重合の誘起を避けることができる。
【００７７】
本発明の重合性液晶組成物には、その重合反応性を向上させることを目的として、光重合開始剤を添加することができる。光重合開始剤としては、ベンゾインエーテル類、ベンゾフェノン類、アセトフェノン類、ベンジルケタール類、アシルフォスフィンオキサイド等が挙げられる。その添加量は、液晶組成物に対して０．０１〜５質量％が好ましく、０．０２〜１質量％がさらに好ましく、０．０３〜１質量％の範囲が特に好ましい。また、本発明の重合性液晶組成物には、その保存安定性を向上させるために、安定剤を添加することもできる。使用できる安定剤としては、例えば、ヒドロキノン、ヒドロキノンモノアルキルエーテル類、第三ブチルカテコール類、ピロガロール類、チオフェノール類、ニトロ化合物類、β-ナフチルアミン類、β-ナフトール類、ニトロソ化合物等が挙げられる。安定剤を使用する場合の添加量は、液晶組成物に対して０．００５〜１質量％の範囲が好ましく、０．０２〜０．５質量％がさらに好ましく、０．０３〜０．１質量％が特に好ましい。
【００７８】
本発明の重合性液晶組成物には、液晶骨格の螺旋構造を内部に有する重合体を得ることを目的として、キラル化合物を添加することもできる。そのような目的で使用するキラル化合物は、それ自体が液晶性を示す必要は無く、また重合性官能基を有していても、有していなくても良い。また、その螺旋の向きは、重合体の使用用途によって適宜選択することができる。そのようなキラル化合物としては、例えば、キラル基としてコレステリル基を有するペラルゴン酸コレステロール、ステアリン酸コレステロール、キラル基として２−メチルブチル基を有するビーディーエイチ社(ＢＤＨ社；イギリス国)製の「ＣＢ−１５」、「Ｃ−１５」、メルク社(ドイツ国)製の「Ｓ−１０８２」、チッソ社製の「ＣＭ−１９」、「ＣＭ−２０」、「ＣＭ」；キラル基として１−メチルヘプチル基を有するメルク社製の「Ｓ−８１１」、チッソ社製の「ＣＭ−２１」、「ＣＭ−２２」などを挙げることができる。キラル化合物を添加する場合の好ましい添加量は、液晶組成物の用途によるが、重合して得られる重合体の厚み（ｄ）を重合体中での螺旋ピッチ（Ｐ)で除した値（ｄ／Ｐ)が０．１〜１００の範囲となる量が好ましく、０．１〜２０の範囲となる量がさらに好ましい。
【００７９】
また、本発明の重合性液晶組成物を偏光フィルムや配向膜の原料、又は印刷インキ及び塗料、保護膜等の用途に利用する場合には、その目的に応じて金属、金属錯体、染料、顔料、色素、蛍光材料、燐光材料、界面活性剤、レベリング剤、チキソ剤、ゲル化剤、多糖類、紫外線吸収剤、赤外線吸収剤、抗酸化剤、イオン交換樹脂、酸化チタン等の金属酸化物等を添加することもできる。
【００８０】
次に本発明の重合体について説明する。本発明の重合性液晶化合物または重合性液晶組成物を重合させることによって製造される重合体は種々の用途に利用できる。例えば、本発明の重合性液晶化合物または重合性液晶組成物を、配向させない状態で重合させた場合、光散乱板、偏光解消板、モアレ縞防止板として利用可能である。また、本発明の重合性液晶化合物または重合性液晶組成物を配向させた状態において、重合させることにより製造された重合体は、物理的性質に異方性を有しており、有用である。このような重合体は、例えば、本発明の重合性液晶化合物又は重合性液晶組成物表面を、布等でラビング処理した基板、もしくは有機薄膜を形成した基板表面を布等でラビング処理した基板、あるいはＳｉＯ２を斜方蒸着した配向膜を有する基板上に担持させるか、基板間に挟持させた後、本発明の液晶を重合させることによって製造することができる。
【００８１】
重合性液晶化合物または重合性液晶組成物を基板上に担持させる際の方法としては、スピンコーティング、ダイコーティング、エクストルージョンコーティング、ロールコーティング、ワイヤーバーコーティング、グラビアコーティング、スプレーコーティング、ディッピング、プリント法等を挙げることができる。またコーティングの際、重合性液晶組成物に有機溶媒を添加しても良い。有機溶媒としては、酢酸エチル、テトラヒドロフラン、トルエン、ヘキサン、メタノール、エタノール、ジメチルホルムアミド、塩化メチレン、イソプロパノール、アセトン、メチルエチルケトン、アセトニトリル、セロソルブ類を挙げることができる。これらは単独でも、組み合わせて用いても良く、その蒸気圧と重合性液晶組成物の溶解性を考慮し、適宜選択すれば良い。また、その添加量は９０質量％以下が好ましい。添加した有機溶媒を揮発させる方法としては、自然乾燥、加熱乾燥、減圧乾燥、減圧加熱乾燥を用いることができる。重合性液晶材料の塗布性をさらに向上させるためには、基板上にポリイミド薄膜等の中間層を設けることや、重合性液晶材料にレベリング剤を添加するのも有効である。基板上にポリイミド薄膜等の中間層を設けるのは、重合性液晶材料を重合させて得られる重合体と基板の密着性が良くない場合に、密着性を向上させる手段としても有効である。
【００８２】
重合性液晶化合物または重合性液晶組成物を基板間に挟持させる方法としては、毛細管現象を利用した注入法が挙げられる。基板間に形成された空間を減圧し、その後、重合性液晶材料を注入する手段も有効である。
【００８３】
ラビング処理、あるいはＳｉＯ２の斜方蒸着以外の配向処理としては、液晶材料の流動配向の利用や、電場又は磁場の利用を挙げることができる。これらの配向手段は単独で用いても、また組み合わせて用いても良い。さらに、ラビングに代わる配向処理方法として、光配向法を用いることもできる。この方法は、例えば、ポリビニルシンナメート等の分子内に光二量化反応する官能基を有する有機薄膜、光で異性化する官能基を有する有機薄膜又はポリイミド等の有機薄膜に、偏光した光、好ましくは偏光した紫外線を照射することによって、配向膜を形成するものである。この光配向法に光マスクを適用することにより配向のパターン化が容易に達成できるので、重合体内部の分子配向も精密に制御することが可能となる。
【００８４】
基板の形状としては、平板の他に、曲面を構成部分として有していても良い。基板を構成する材料は、有機材料、無機材料を問わずに用いることができる。基板の材料となる有機材料としては、例えば、ポリエチレンテレフタレート、ポリカーボネート、ポリイミド、ポリアミド、ポリメタクリル酸メチル、ポリスチレン、ポリ塩化ビニル、ポリテトラフルオロエチレン、ポリクロロトリフルオロエチレン、ポリアリレート、ポリスルホン、トリアセチルセルロース、セルロース、ポリエーテルエーテルケトン等が挙げられ、また、無機材料としては、例えば、シリコン、ガラス、方解石等が挙げられる。
【００８５】
これらの基板を布等でラビングすることによって適当な配向性を得られない場合、公知の方法に従ってポリイミド薄膜又はポリビニルアルコール薄膜等の有機薄膜を基板表面に形成し、これを布等でラビングしても良い。また、通常のツイステッド・ネマチック(ＴＮ)素子又はスーパー・ツイステッド・ネマチック(ＳＴＮ)素子で使用されているプレチルト角を与えるポリイミド薄膜は、重合体内部の分子配向構造を更に精密に制御することができることから、特に好ましい。また、電場によって配向状態を制御する場合には、電極層を有する基板を使用する。この場合、電極上に前述のポリイミド薄膜等の有機薄膜を形成するのが好ましい。
【００８６】
重合性液晶化合物または重合性液晶組成物の配向状態としては、液晶の技術分野で一般的に知られている種々の配向状態をとらせることができる。配向状態の一例としては、ホモジニアス(水平)配向、傾いたホモジニアス配向、ホメオトロピック(垂直)配向、傾いたホメオトロピック配向、ハイブリッド配向、ツイステッドネマチック配向、スーパー・ツイステッド・ネマチック配向状態を挙げることができる。また、これらの配向の組み合わせや、場所ごとに配向状態を変えてパターン化しても良い。傾いたホモジニアス配向、及び傾いたホメオトロピック配向の場合、双方の場合とも基板面と液晶分子長軸のなす角度が０度または９０度以外になっている状態を意味する。基板面と液晶分子長軸のなす角度は、作製する重合体の用途・機能によって選択すれば良い。基板面と液晶分子長軸のなす角度を10〜80度、さらに好ましくは、20〜70度の範囲に設定した場合、製造される重合体は、液晶ディスプレイの視野角を広く改善するための光学部材として使用可能である。また、液晶組成物の配向状態をハイブリッド配向にした場合も、製造される重合体は液晶ディスプレイの視野角を広く改善するための光学部材として使用可能である。また、基板面と液晶分子長軸のなす角度を30〜60度、さらに好ましくは、40〜50度、特に好ましくは45度に設定した場合、製造される重合体には、偏光分離能を効率良く付与することができる。このような重合体は、偏光分離素子や光学的ローパスフィルターとして有用である。また、液晶組成物の配向状態をハイブリッド配向にした場合も、製造される重合体は偏光光学素子や光学的ローパスフィルターとして有用である。一方、ツイステッドネマチック配向、スーパー・ツイステッド・ネマチック配向、コレステリック配向に代表されるような螺旋構造を有する配向構造も有用である。ねじり角度を６０〜２７０度に設定した場合、液晶表示素子の光学補償用途に有用である。また、螺旋ピッチを調節し、特定の波長領域を選択的に反射するように設定した場合、製造される重合体はノッチフィルターや反射型カラーフィルターとして利用可能であり、有用である。また、選択的に反射する波長領域を赤外線の領域に設定すれば、熱線カットフィルターとしても有用である。また、ホモジニアス配向、ホメオトロピック配向状態にした場合、プラスチックを延伸処理したものと比較して、屈折率の異方性が大きいため、重合体としての厚みが薄くてすむという利点があり、有用である。また、液晶セル内部に、光学補償板を作り込める可能性もある。反射型液晶表示素子の光学補償に用いる場合、この特性は重要であり、特に１／４波長板としての利用は極めて重要である。
【００８７】
本発明の重合性液晶化合物または重合性液晶組成物を重合させる方法としては、迅速な重合の進行が望ましいので、紫外線又は電子線等の活性エネルギー線を照射することによって重合させる方法が好ましい。紫外線を使用する場合、偏光光源を用いても良いし、非偏光光源を用いても良い。また、液晶組成物を２枚の基板間に挟持させて状態で重合を行う場合には、少なくとも照射面側の基板は活性エネルギー線に対して適当な透明性が与えられていなければならない。また、光照射時にマスクを用いて特定の部分のみを重合させた後、電場や磁場または温度等の条件を変化させることにより、未重合部分の配向状態を変化させて、さらに活性エネルギー線を照射して重合させるという手段を用いても良い。また、照射時の温度は、本発明の液晶組成物の液晶状態が保持される温度範囲内であることが好ましい。特に、光重合によって重合体を製造しようとする場合には、意図しない熱重合の誘起を避ける意味からも可能な限り室温に近い温度、即ち、典型的には２５℃での温度で重合させることが好ましい。活性エネルギー線の強度は、０．１ｍＷ／ｃｍ２〜２Ｗ／ｃｍ２が好ましい。強度が０．１ｍＷ／ｃｍ２以下の場合、光重合を完了させるのに多大な時間が必要になり生産性が悪化してしまい、２Ｗ／ｃｍ２以上の場合、重合性液晶化合物または重合性液晶組成物が劣化してしまう危険がある。
【００８８】
重合によって得られた本発明の重合体は、初期の特性変化を軽減し、安定的な特性発現を図ることを目的として熱処理を施すこともできる。熱処理の温度は５０〜２５０℃の範囲で、また熱処理時間は３０秒〜１２時間の範囲が好ましい。
このような方法によって製造される本発明の重合体は、基板から剥離して単体で用いても、剥離せずに用いても良い。また、得られた重合体を積層しても、他の基板に貼り合わせて用いてもよい。
【実施例】
【００８９】
以下、実施例を挙げて本発明を更に詳述するが、本発明はこれらの実施例に限定されるものではない。
【００９０】
（実施例１）  重合性液晶化合物の合成（１）
４−ヒドロキシ安息香酸１３８．１ｇ、６−クロロ−１−ヘキサノール１３６．１ｇ、水酸化ナトリウム８４．０ｇ、ヨウ化カリウム２５．０ｇ、エタノール４４０ｍｌ、水４４０ｍｌから成る混合物を撹拌しながら、８０℃で３２時間加熱した。得られた反応液を室温まで冷却後、反応液に飽和食塩水１０００ｍｌを加え、反応液の水層が弱酸性になるまで希塩酸を加えた。この反応溶液に酢酸エチル１０００ｍｌを加えて抽出を行った。有機層を水洗した後、有機溶媒を減圧留去し、さらに風乾して式（ｓ−１)の化合物を２２３．９ｇ得た。
【００９１】
【化２８】
0005747942.tif 000027
【００９２】
式(ｓ−１)の化合物１１０．０ｇ、アクリル酸１３３．１ｇ、ｐ−トルエンスルホン酸２７．０ｇ、ヒドロキノン６．０ｇ、トルエン４２０ｍｌ、ｎ−へキサン１８０ｍｌ、テトラヒドロフラン２６０ｍｌから成る混合物を加熱撹拌し、生成してくる水を留去しながら6時間還流させた。反応液を室温まで冷却後、反応液に飽和食塩水１０００ｍｌ、酢酸エチル８００ｍｌを加えて抽出を行った。有機層を水洗した後、有機溶媒を減圧留去して粗生成物２３１．４ｇ得た。次に、ｎ−へキサン４００ｍｌとトルエン１００ｍｌの混合物からの再結晶を２回行い、式（ｓ−２)の化合物を１１１．８ｇ得た。
【００９３】
【化２９】
0005747942.tif 000028
【００９４】
式（ｓ−２)の化合物１０．６ｇ、２−（４−ヒドロキシフェニル)エチルアルコール４．０ｇ、４−ジメチルアミノピリジン０．５ｇ、１−エチル−３−(３−ジメチルアミノプロピル)カルボジイミド塩酸塩７．０ｇ、４−ジメチルアミノピリジン０．５ｇ、塩化メチレン１５０ｍｌからなる混合物を室温で２０分間撹拌した。この反応液に、式（ｓ−２)の化合物１０．６ｇ、１−エチル−３−(３−ジメチルアミノプロピル)カルボジイミド塩酸塩７．０ｇ、４−ジメチルアミノピリジン０．５ｇ、塩化メチレン５０ｍｌからなる混合物を加え、さらに８時間室温で撹拌した。反応終了後、反応液を水洗し、有機層を減圧留去することにより粗生成物２４．５ｇ得た。得られた粗生成物を酢酸エチルを展開溶媒とするシリカゲルカラムクロマトグラフィー（Ｒｆ＝１．０)、及び６０ｍｌのエタノールからの再結晶、メタノール６０ｍｌ及び塩化メチレン２５ｍｌからなる混合溶媒からの再結晶により精製して、式（ｓ−３)の重合性液晶化合物を１３．５ｇ得た。
【００９５】
【化３０】
0005747942.tif 000029
【００９６】
式（ｓ−３)の重合性液晶化合物を昇温させると、６１℃でネマチック相へ相転移し、８１℃で等方性液体相に相転移した。
【００９７】
（実施例２）重合性液晶化合物の合成（２）
４−ヒドロキシ安息香酸メチル９１．３ｇ、３−クロロ−１−プロパノール６８．１ｇ、炭酸カリウム９９．０ｇ、ジメチルホルムアミド３６０ｍｌからなる混合物をを撹拌しながら、８０℃で１６時間加熱還流した。得られた反応液を室温まで冷却後、反応液に飽和食塩水８００ｍｌを加え、反応液の水層が弱酸性になるまで希塩酸を加えた。この反応溶液にテトラヒドロフラン１０００ｍｌを加えて抽出を行った。有機溶媒を減圧留去し、式（ｓ−４)の粗生成物を１３３．１ｇ得た。
【００９８】
【化３１】
0005747942.tif 000030
【００９９】
式（ｓ−４)の粗生成物１３３．１ｇ、水酸化ナトリウム５０．０ｇ、メタノール１００ｍｌ、水１００ｍｌから成る混合物を、撹拌しながら４時間加熱還流させた。反応液を室温まで冷却後、反応液に塩酸を加えて中和した。次に反応液に飽和食塩水１０００ｍｌを加え、さらにテトラヒドロフラン１０００ｍｌを加えて抽出を行った。有機溶媒を減圧留去し粗生成物１１８．５ｇ得た。次に、トルエン２００ｍｌ及びテトラヒドロフラン１００ｍｌからなる混合溶媒を用いた再結晶を行い、式（ｓ−５)の化合物８８．０ｇ得た。
【０１００】
【化３２】
0005747942.tif 000031
【０１０１】
式（ｓ−５)の化合物４４．０ｇ、アクリル酸９６．８ｇ、ｐ−トルエンスルホン酸２０．０ｇ、ヒドロキノン４．０ｇ、トルエン２００ｍｌ、ヘキサン１５０４ｍｌ、テトラヒドロフラン１５０ｍｌからなる混合物を加熱撹拌し、生成してくる水をディーンスターク水分離器で留去しながら、８時間還流させた。反応液を室温まで冷却後、反応液に飽和食塩水１０００ｍｌを加えて反応液を洗浄した。有機層に酢酸エチル９００ｍｌ加えた後、有機層を飽和炭酸水素ナトリウム水溶液３００ｍｌで２回洗浄した。さらに有機層を水１０００ｍｌで３回洗浄した後、有機溶媒を減圧留去して粗生成物５４．２ｇを得た。トルエン３００ｍｌとヘキサン２００ｍｌの混合溶媒からの再結晶、トルエン２００ｍｌとヘキサン１００ｍｌの混合溶媒からの再結晶により精製し、式（ｓ−６)の化合物を４５．３ｇ得た。
【０１０２】
【化３３】
0005747942.tif 000032
【０１０３】
式（ｓ−６)の化合物１２．３ｇ、２−(４−ヒドロキシフェニル)エチルアルコール３．２ｇ、４−ジメチルアミノピリジン０．６ｇ、１−エチル−３−(３−ジメチルアミノプロピル)カルボジイミド塩酸塩９．４ｇ、テトラヒドロフラン１５０ｍｌからなる混合物を６時間室温で撹拌した。反応液に飽和食塩水２００ｍｌ、酢酸エチル４００ｍｌを加えて抽出を行った。有機層を水洗した後、有機溶媒を減圧留去して粗生成物１５．７ｇ得た。得られた粗生成物をトルエンと酢酸エチルの混合溶媒(容量比で酢酸エチル：トルエン＝１：５、Ｒｆ＝０．５０)を展開溶媒とするシリカゲルカラムクロマトグラフィー及び４０ｍｌのメタノールからの再結晶により精製し、式（ｓ−７)の重合性液晶化合物３．０ｇを得た。
【０１０４】
【化３４】
0005747942.tif 000033
【０１０５】
式（ｓ−７)の重合性液晶化合物を昇温させると、６０℃でネマチック相へ相転移し、８４℃で等方性液体相に相転移した。
【０１０６】
（実施例３）重合性液晶組成物の調製（１）
化合物（ａ−１)の重合性液晶化合物５０質量部
【０１０７】
【化３５】
0005747942.tif 000034
【０１０８】
及び化合物（ａ−４)の重合性液晶化合物５０質量部
【０１０９】
【化３６】
0005747942.tif 000035
【０１１０】
から成る組成物（Ａ）を調製した。組成物（Ａ）は、室温(２５℃)でネマチック液晶相を呈した。ネマチック相−等方性液体相転移温度は４６℃であった。また、５８９ｎｍで測定したｎｅ(異常光の屈折率)は１．６６２で、ｎｏ(常光の屈折率)は１．５１０、複屈折率は０．１５２であった。
【０１１１】
実施例２で合成した重合性液晶化合物（ｓ−７)３０質量部、組成物（Ａ）７０質量部から成る組成物（Ｂ）を調製した。この組成物（Ｂ）は室温でネマチック相を示し、ネマチック−等方性液体相転移温度は５６℃であった。また３時間以上、結晶が析出しなかった。
【０１１２】
（実施例４）重合性液晶組成物の調製（２）
実施例２で合成した重合性液晶化合物（ｓ−７）４０質量部、組成物（Ａ）６０質量部から成る組成物（Ｃ)を調製した。この組成物（Ｃ)は室温でネマチック相を示し、ネマチック−等方性液体相転移温度は６０℃であった。また１時間以上、結晶が析出しなかった。
【０１１３】
（実施例５）重合性液晶組成物の調製（３）
実施例２で合成した重合性液晶化合物（ｓ−７)５０質量部、組成物（Ａ）５０質量部から成る組成物（Ｄ)を調製した。この組成物（Ｄ)は室温でネマチック相を示し、ネマチック−等方性液体相転移温度は６４℃であった。また１時間以上、結晶が析出しなかった。
【０１１４】
（実施例６）重合性液晶組成物の調製（４）
実施例２で合成した重合性液晶化合物（ｓ−７)６０質量部、組成物（Ａ）４０質量部から成る組成物（Ｅ)を調製した。この組成物（Ｅ)は室温でネマチック相を示し、ネマチック−等方性液体相転移温度は６７℃であった。また３０分以上、結晶が析出しなかった。
【０１１５】
（実施例７）重合性液晶組成物の調製（５）
実施例２で合成した重合性液晶化合物（ｓ−７)７０質量部、組成物（Ａ）３０質量部から成る組成物（Ｆ)を調製した。この組成物（Ｆ)は室温でネマチック相を示し、ネマチック−等方性液体相転移温度は７１℃であった。また３０分以上、結晶が析出しなかった。
【０１１６】
（実施例８）重合性液晶組成物の調製（６）
実施例１で合成した重合性液晶化合物（ｓ−３)２０質量部、組成物（Ａ）８０質量部から成る組成物（Ｇ)を調製した。この組成物（Ｇ)は室温でネマチック相を示し、ネマチック−等方性液体相転移温度は５６℃であった。また４８時間以上、結晶が析出しなかった。５８９ｎｍで測定したｎｅ(異常光の屈折率)は１．６７１で、ｎｏ(常光の屈折率)は１．５０７、複屈折率は０．１６４であった。また２０℃での粘度は５６．３ｃｐであった。
【０１１７】
（実施例９）重合性液晶組成物の調製（７）
実施例１で合成した重合性液晶化合物（ｓ−３)４０質量部、組成物（Ａ）８０質量部から成る組成物（Ｈ)を調製した。この組成物（Ｈ)は室温でネマチック相を示し、ネマチック−等方性液体相転移温度は６２℃であった。また１時間以上、結晶が析出しなかった。５８９ｎｍで測定したｎｅ(異常光の屈折率)は１．６７５で、ｎｏ(常光の屈折率)は１．５０４、複屈折率は０．１７１であった。
【０１１８】
（実施例１０）重合性液晶組成物の調製（８）
実施例１で合成した重合性液晶化合物（ｓ−３)６０質量部、組成物（Ａ）８０質量部から成る組成物（Ｉ）を調製した。この組成物（Ｉ）は室温でネマチック相を示し、ネマチック−等方性液体相転移温度は６８℃であった。また３０分以上、結晶が析出しなかった。
【０１１９】
（実施例１１）重合性液晶組成物の調製（１０）
実施例５で調製した重合性液晶組成物（Ｄ）９９質量部、光重合開始剤イルガキュアー６５１(チバスペシャリティケミカルズ社製)１質量部からなる重合性液晶組成物（Ｊ)を調製した。この組成物（Ｊ)は室温でネマチック相を示し、ネマチック−等方性液体相転移温度は６２℃であった。また１時間以上、結晶が析出しなかった。
【０１２０】
（実施例１２）重合性液晶組成物の調製（１１）
実施例６で調製した重合性液晶組成物（Ｅ)９９質量部、光重合開始剤イルガキュアー６５１(チバスペシャリティケミカルズ社製)１質量部からなる重合性液晶組成物（Ｋ)を調製した。この組成物（Ｋ)は室温でネマチック相を示し、ネマチック−等方性液体相転移温度は６５℃であった。また３０分以上、結晶が析出しなかった。
【０１２１】
（実施例１３）重合性液晶組成物の調製（１２）
実施例１で得た重合性液晶化合物（ｓ−３)及び実施例２で得た重合性液晶化合物（ｓ−７)を混合したところ、任意の割合で良く相溶した。（ｓ−３)の重合性液晶化合物５０質量部、（ｓ−７)の重合性液晶化合物５０質量部からなる重合性液晶組成物は、室温でネマチック相を示した。また、３０分以上結晶が析出しなかった。
【０１２２】
（比較例１）重合性液晶組成物の調製
式(ｓ−８)の化合物２０質量部(この化合物は、室温で結晶相を示した。相転移温度は、結晶−スメクチック相が８７℃、スメクチック相−ネマチック相が９１℃、ネマチック相−等方性液体相が１１０℃である)、
【０１２３】
【化３７】
0005747942.tif 000036
【０１２４】
組成物（Ａ）８０質量部から成る組成物（Ｌ)を調製した。組成物（Ｌ)は、室温（２５℃)でネマチック液晶相を示し、ネマチック相−等方性液体相転移温度は64℃であった。この重合性液晶組成物（Ｌ)は、１５分以内に結晶が析出した。組成物（Ｌ)９９質量部、光重合開始剤イルガキュアー６５１(チバスペシャリティケミカルズ社製)１質量部からなる重合性液晶組成物（Ｍ)を調製した。この組成物（Ｍ)は室温でネマチック相を示し、ネマチック−等方性液体相転移温度は６０℃であった。この重合性液晶組成物（Ｍ)は、１５分以内に結晶が析出した。
【０１２５】
実施例３〜１３と比較例１との比較により、本発明の重合性液晶化合物を含有する重合性液晶組成物は、結晶が析出しにくいことがわかる。
【０１２６】
（実施例１４）重合体の作製（１）
セルギャップ５０ミクロンのアンチパラレル配向液晶ガラスセル(液晶を一軸配向するよう配向処理を施したガラスセル)に、実施例１１で調製した組成物（Ｊ)を室温にて注入した。注入後、均一な一軸配向が得られているのが確認できた。次に、室温（２５℃)にてウルトラバイオレット社のＵＶＧＬ−２５を用いて１ｍＷ／ｃｍ２の紫外線を１０分間照射して、組成物（Ｊ)を重合させ、重合体を得た。得られた重合体は、方向によって屈折率が異なっており、光学異方体として機能することが確かめられた。ガラスセルにいれたままの重合体のヘイズは１．８％であった。さらに、ガラス製液晶セルを分解して、得られた重合体単体を取り出し、耐熱性を検討したところ、１５０℃においても配向は乱れず、問題の無いことを確認できた。また、得られた重合体はゲル状ではなく機械的特性も優れていた。
【０１２７】
（実施例１５）重合体の作製(２)
セルギャップ５０ミクロンのアンチパラレル配向液晶ガラスセル(液晶を一軸配向するよう配向処理を施したガラスセル)に、実施例１２で調製した組成物（Ｋ)を室温にて注入した。注入後、迅速に均一な一軸配向が得られているのが確認できた。次に、室温(２５℃)にてウルトラバイオレット社のＵＶＧＬ−２５を用いて１ｍＷ／ｃｍ２の紫外線を１０分間照射して、組成物（Ｋ)を重合させ、重合体を得た。得られた重合体は、方向によって屈折率が異なっており、光学異方体として機能することが確かめられた。ガラスセルにいれたままの重合体のヘイズは１．７％であった。さらに、ガラス製液晶セルを分解して、得られた重合体単体を取り出し、耐熱性を検討したところ、１５０℃においても配向は乱れず、問題の無いことを確認できた。また、得られた重合体はゲル状ではなく機械的特性も優れていた。
【０１２８】
（比較例２）重合体の作製
セルギャップ５０ミクロンのアンチパラレル配向液晶ガラスセル(液晶を一軸配向するよう配向処理を施したガラスセル)に、比較例で調製した組成物（Ｍ)を室温にて注入した。注入後、均一な一軸配向が得られているのが確認できた。次に、室温(２５℃)にてウルトラバイオレット社のＵＶＧＬ−２５を用いて１ｍＷ／ｃｍ２の紫外線を１０分間照射して、組成物（Ｍ)を重合させ、重合体を得た。得られた重合体は、方向によって屈折率が異なっており、光学異方体として機能することが確かめられた。ガラスセルにいれたままの重合体のヘイズは１３．５％であった。
【０１２９】
実施例１４、１５及び比較例２から、本発明の重合性液晶組成物を用いて重合体を作製すると、ヘイズが低減された透明性の高いものが得られることがわかる。